(57)【要約】  一般式：ＥｕaＳｉbＡｌcＯdＮe（式中、０．００５≦ａ≦０．４、ｂ＋ｃ＝１２、ｄ＋ｅ＝１６を満足する数である。）で実質的に表されるβ型ＳｉＡｌＯＮである、２価のユーロピウム付活酸窒化物緑色系発光蛍光体粒子の粒子群であって、長径を短径で割った値が１．０を超えて３．０以下である蛍光体粒子（１）から６０％以上が構成されている蛍光体粒子群、ならびに、当該蛍光体粒子群を波長変換部に用いた発光装置によって、β型ＳｉＡｌＯＮを用いた高効率で安定した発光装置、ならびにそのための蛍光体粒子群が提供される。
2009008250.tif 000002
【特許請求の範囲】
【請求項１】
一般式：ＥｕaＳｉbＡｌcＯdＮe
（式中、０．００５≦ａ≦０．４、ｂ＋ｃ＝１２、ｄ＋ｅ＝１６を満足する数である。）で実質的に表されるβ型ＳｉＡｌＯＮである、２価のユーロピウム付活酸窒化物緑色系発光蛍光体粒子の粒子群であって、長径を短径で割った値が１．０を超えて３．０以下である蛍光体粒子（１）から６０％以上が構成されている、蛍光体粒子群。
【請求項２】
長径を短径で割った値が１．０を超えて３．０以下である蛍光体粒子（１）から８０％以上が構成されている、請求の範囲第１項に記載の蛍光体粒子群。
【請求項３】
上記式中、０．０１≦ａ≦０．２である請求の範囲第１項に記載の蛍光体粒子群。
【請求項４】
メディアン径が６〜２０μｍの範囲内である請求の範囲第１項に記載の蛍光体粒子群。
【請求項５】
ピーク波長が４３０〜４８０ｎｍの一次光を発する窒化ガリウム系半導体である発光素子（１２）と、上記一次光の一部を吸収して、一次光の波長よりも長い波長を有する二次光を発する波長変換部（１３）とを備えた発光装置（１１）であって、前記波長変換部（１３）は、
一般式：ＥｕaＳｉbＡｌcＯdＮe
（式中、０．００５≦ａ≦０．４、ｂ＋ｃ＝１２、ｄ＋ｅ＝１６を満足する数である。）で実質的に表されるβ型ＳｉＡｌＯＮである、２価のユーロピウム付活酸窒化物緑色系発光蛍光体粒子の粒子群であって、長径を短径で割った値が１．０を超えて３．０以下である蛍光体粒子から６０％以上が構成されている蛍光体粒子群を含む、発光装置（１１）。
【請求項６】
上記蛍光体粒子群が、長径を短径で割った値が１．０を超えて３．０以下である蛍光体粒子（１）から８０％以上が構成されている、請求の範囲第５項に記載の発光装置（１１）。
【請求項７】
上記式中、０．０１≦ａ≦０．２である請求の範囲第５項に記載の発光装置（１１）。
【請求項８】
上記蛍光体粒子群のメディアン径が６〜２０μｍの範囲内である請求の範囲第５項に記載の発光装置（１１）。
【発明の詳細な説明】
【技術分野】
【０００１】
本発明は、発光装置用として好適な蛍光体粒子の粒子群（蛍光体粒子群）およびそれを波長変換部に用いた発光装置に関するものである。
【背景技術】
【０００２】
半導体発光素子と蛍光体とを組み合わせた発光装置は、低消費電力、小型、高輝度、広範囲な色再現性、さらには高演色性が期待される次世代の発光装置として注目され、活発に研究・開発が行われている。発光素子から発せられる一次光は、通常、長波長の紫外線から青色の範囲、すなわち３８０〜４８０ｎｍのものが用いられる。また、この用途に適合した様々な蛍光体を用いた波長変換部も提案されている。【０００３】
現在、この種の白色の発光装置としては、青色発光の発光素子（ピーク波長：４６０ｎｍ前後）とその青色光により励起され黄色発光を示す３価のセリウムで付活された（Ｙ，Ｇｄ）3（Ａｌ，Ｇａ）5Ｏ12蛍光体あるいは２価のユーロピウムで付活された２（Ｓｒ，Ｂａ，Ｃａ）Ｏ・ＳｉＯ2蛍光体との組み合わせが主として用いられている。しかしながら、これらの発光装置では、色再現性（ＮＴＳＣ比）は７０％前後であり、近年、小型ＬＣＤにおいてもより色再現性の良好なものが求められている。【０００４】
さらには、最近この種の発光装置に対して変換効率（明るさ）のみならず、入力のエネルギーをより高くし、さらに明るくしようとする試みがなされている。入力エネルギーを高くした場合、波長変換部を含めた発光装置全体の効率的な放熱が必要となってくる。このために、発光装置全体の構造、材質などの開発も進められているが、動作時における発光素子および波長変換部の温度上昇は避けられないのが現状である。【０００５】
しかしながら、特に３価のセリウムで付活された（Ｙ，Ｇｄ）3（Ａｌ，Ｇａ）5Ｏ12蛍光体においては、２５℃での輝度（明るさ）を１００％とした場合に、１００℃での輝度は８５％前後に低下するために、入力エネルギーを高く設定できないという技術課題を有している。したがって、この種の発光装置に対して、用いられる蛍光体の温度特性の改善も急務となっている。【０００６】
これらの技術課題に対して、ＥｕaＳｉbＡｌcＯdＮeで実質的に表されるβ型ＳｉＡｌＯＮである２価のユーロピウム付活酸窒化物緑色系発光蛍光体を用いることにより、色再現性（ＮＴＳＣ比）および温度特性の良好な発光装置が得られることが知られている。【０００７】
しかしながら、β型ＳｉＡｌＯＮである２価のユーロピウム付活酸窒化物緑色系発光蛍光体は、基本的には柱状結晶体であり、蛍光体の粒子群（蛍光体粒子群）に関しては、長径を短径で割った値が５を超えるものが生成しやすい。長径を短径で割った値が５を超える粒子が数多く存在する蛍光体粒子群を用いた場合、その蛍光体粒子群を樹脂中に分散した際、形状因子と推測される凝集などの現象が発生し、均質な分布が得られず、良好な特性（明るさ）が得られないという技術課題を有している。【０００８】
したがって、形状を制御したＥｕaＳｉbＡｌcＯdＮeで実質的に表されるβ型ＳｉＡｌＯＮである２価のユーロピウム付活酸窒化物緑色系発光蛍光体粒子、およびそれを用いた高効率な発光装置の開発が急務となっている。たとえば特開２００５−２５５８９５号公報（特許文献１）には、β型ＳｉＡｌＯＮに関し、アスペクト比（粒子の長軸の長さを短軸の長さで割った値）の平均値が１．５以上２０以下の値を有すると記載されている。しかしながら、特許文献１の実施例には、各実施例の蛍光体粒子のアスペクト比は記載されておらず、かつアスペクト比と特性に関しては、何ら言及されていない。ここで長軸が本願の長径に相当し、短軸が本願の短径に相当する。また特許文献１では、図２において、柱状形状（写真）が示されているのみである。
【特許文献１】特開２００５−２５５８９５号公報
【発明の開示】
【発明が解決しようとする課題】
【０００９】
本発明は、上記課題を解決するためになされたものであって、その目的とするところは、β型ＳｉＡｌＯＮを用いた高効率で安定した発光装置、ならびにそのための蛍光体粒子群を提供することである。
【課題を解決するための手段】
【００１０】
本発明者らは、上記課題を解決するために鋭意調査、検討および開発を行った結果、結晶形状を制御したβ型ＳｉＡｌＯＮの粒子群を用いることにより、特性（明るさ）の良好な発光装置が得られることを見出した。すなわち、本発明は以下のとおりである。【００１１】
本発明の蛍光体粒子群は、一般式：ＥｕaＳｉbＡｌcＯdＮe（式中、０．００５≦ａ≦０．４、ｂ＋ｃ＝１２、ｄ＋ｅ＝１６を満足する数である。）で実質的に表されるβ型ＳｉＡｌＯＮである、２価のユーロピウム付活酸窒化物緑色系発光蛍光体粒子の粒子群であって、長径を短径で割った値が１．０を超えて３．０以下である蛍光体粒子から６０％以上が構成されていることを特徴とする。【００１２】
本発明の蛍光体粒子群は、長径を短径で割った値が１．０を超えて３．０以下である蛍光体粒子から８０％以上が構成されていることが、好ましい。【００１３】
本発明の蛍光体粒子群は、上記式中、０．０１≦ａ≦０．２であることが好ましい。
また本発明の蛍光体粒子群は、メディアン径が６〜２０μｍの範囲内であることが好ましい。【００１４】
本発明はまた、ピーク波長が４３０〜４８０ｎｍの一次光を発する窒化ガリウム系半導体である発光素子と、上記一次光の一部を吸収して、一次光の波長よりも長い波長を有する二次光を発する波長変換部とを備えた発光装置であって、上記波長変換部は、一般式：ＥｕaＳｉbＡｌcＯdＮe（式中、０．００５≦ａ≦０．４、ｂ＋ｃ＝１２、ｄ＋ｅ＝１６を満足する数である。）で実質的に表されるβ型ＳｉＡｌＯＮである、２価のユーロピウム付活酸窒化物緑色系発光蛍光体粒子の粒子群であって、長径を短径で割った値が１．０を超えて３．０以下である蛍光体粒子から６０％以上が構成されている蛍光体粒子群を含む発光装置についても提供する。【００１５】
本発明の発光装置は、上記蛍光体粒子群が、長径を短径で割った値が１．０を超えて３．０以下である蛍光体粒子から８０％以上が構成されていることが、好ましい。【００１６】
本発明の発光装置において、上記蛍光体粒子群は、上記式中、０．０１≦ａ≦０．２であることが好ましい。【００１７】
また本発明の発光装置において、上記蛍光体粒子群は、メディアン径が６〜２０μｍの範囲内であることが好ましい。
【発明の効果】
【００１８】
本発明によれば、発光素子からの一次光を効率よく吸収し、高効率かつ優れた色再現性（ＮＴＳＣ比）、さらには良好な温度特性の白色光を得ることができる発光装置、ならびにそれに好適に用いられる蛍光体粒子群を提供することができる。
【図面の簡単な説明】
【００１９】
【図１】本発明の蛍光体粒子群を構成する蛍光体粒子１を模式的に示す図である。
【図２】本発明の好ましい一例の発光装置１１を模式的に示す断面図である。
【符号の説明】
【００２０】
１  蛍光体粒子、１１  発光装置、１２  発光素子、１３  波長変換部、１４  本発明の蛍光体粒子群以外の蛍光体粒子。
【発明を実施するための最良の形態】
【００２１】
本発明の蛍光体粒子群は、下記一般式で実質的に表されるβ型ＳｉＡｌＯＮ（サイアロン）である２価のユーロピウム付活酸窒化物緑色系発光蛍光体の粒子で構成される。【００２２】
一般式：ＥｕaＳｉbＡｌcＯdＮe
上記式中、ａの値は、０．００５≦ａ≦０．４を満足する数であり、ｂおよびｃの値はｂ＋ｃ＝１２を満足する数であり、ｄおよびｅの値はｄ＋ｅ＝１６を満足する数である。上記式中、ａの値が０．００５未満であると、十分な明るさが得られないという不具合があり、またａの値が０．４を超えると、濃度消光などにより、明るさが大きく低下するという不具合がある。なお、Ｅｕの添加量が０．０１未満である場合には、蛍光体粒子群にＥｕが含まれない蛍光体粒子が含まれる虞があり、また、Ｅｕの添加量が０．２を超える場合には、Ｅｕの偏析が生じてＥｕを多く含む蛍光体粒子が蛍光体粒子群に含まれてしまう虞があり、粉体特性としての安定性、母体の均一性の維持の観点からは、上記式中のａの値は、０．０１≦ａ≦０．２を満足する数であるのが好ましい。【００２３】
上記式で実質的に表されるβ型ＳｉＡｌＯＮ（サイアロン）である２価のユーロピウム付活酸窒化物緑色系発光蛍光体としては、具体的には、Ｅｕ0.05Ｓｉ11.50Ａｌ0.50Ｏ0.05Ｎ15.95、Ｅｕ0.10Ｓｉ11.00Ａｌ1.00Ｏ0.10Ｎ15.90、Ｅｕ0.30Ｓｉ9.80Ａｌ2.20Ｏ0.30Ｎ15.70、Ｅｕ0.15Ｓｉ10.00Ａｌ2.00Ｏ0.20Ｎ15.80、Ｅｕ0.01Ｓｉ11.60Ａｌ0.40Ｏ0.01Ｎ15.99、Ｅｕ0.005Ｓｉ11.70Ａｌ0.30Ｏ0.03Ｎ15.97、Ｅｕ0.25Ｓｉ11.65Ａｌ0.35Ｏ0.06Ｎ15.94、Ｅｕ0.40Ｓｉ11.35Ａｌ0.65Ｏ0.15Ｎ15.85などを挙げることができるが、勿論これらに限定されるものではない。【００２４】
ここで、図１は、本発明の蛍光体粒子群を構成する蛍光体粒子１を模式的に示す図である。本発明の蛍光体粒子群は、図１に示すような柱状形状の粒子であって、その長径ｘ（長軸に沿った直線距離）を短径ｙ（短軸に沿った直線距離）で割った値（アスペクト比）が１．０を超えて３．０以下である蛍光体粒子から、その６０％以上が構成されていることを特徴とする。長径を短径で割った値が１．０を超えて３．０以下である蛍光体粒子が、蛍光体粒子群の６０％未満である場合には、このような蛍光体粒子群を用いた発光装置の波長変換部（後述）において蛍光体粒子を緻密に分散させることができず、十分な明るさを得ることができない。また、非常に緻密に蛍光体粒子を分散させた良好な波長変換部を形成でき、極めて特性の安定した発光装置を実現できることから、長径を短径で割った値が１．０を超えて３．０以下である蛍光体粒子が、蛍光体粒子群の８０％以上を構成することが好ましく、９０％以上を構成することがより好ましい。【００２５】
なお、上述した蛍光体粒子群を構成する蛍光体粒子の長径を短径で割った値は、たとえば走査型電子顕微鏡（ＳＥＭ）、透過型電子顕微鏡（ＴＥＭ）または光学顕微鏡を用いて測定することができる。また、蛍光体粒子群において、長径を短径で割った値が１．０を超えて３．０以下である蛍光体粒子がどれだけの割合で含まれているかについても、たとえば走査型電子顕微鏡（ＳＥＭ）、透過型電子顕微鏡（ＴＥＭ）または光学顕微鏡を用いて測定することができる。【００２６】
本発明の蛍光体粒子群は、メディアン径（Ｄ５０値）が６〜２０μｍの範囲内であることが好ましく、７〜１２μｍの範囲内であることがより好ましい。本発明の蛍光体粒子群のメディアン径が６μｍ未満である場合には、結晶成長が不十分であり、このような蛍光体粒子群を用いた発光装置において十分な明るさを得ることができなくなる虞があるためであり、また、２０μｍを超える場合には、蛍光体粒子が均質に分散された波長変換部を形成するのが困難となる虞があるためである。なお、上記メディアン径（Ｄ５０値）は、粒度分布測定装置（ＬＡ−９２０、堀場製作所製）を用いて測定された値を指す。【００２７】
本発明の蛍光体粒子群は、長径を短径で割った値が１．０を超えて３．０以下である蛍光体粒子から６０％以上が構成されるように制御すること以外は、従来公知の適宜の方法にて作製することができる。本発明の蛍光体粒子群の６０％以上を構成する蛍光体粒子として、蛍光体粒子の長径を短径で割った値を１．０を超えて３．０以下に制御する方法としては、たとえば酸素濃度を精度よく制御したり、焼成容器中の原材料の密度および嵩（焼成容器中の原材料の詰め込み具合）を精度よく制御したり、合成時の温度プロファイルを最適化する、というような方法が挙げられるが、これに限定されるものではない。【００２８】
本発明は、上述した本発明の蛍光体粒子群を用いた発光装置についても提供するものである。すなわち、本発明の発光装置は、一次光を発する発光素子と、上記一次光の一部を吸収して、一次光の波長以上の長さの波長を有する二次光を発する波長変換部とを基本的に備え、当該波長変換部が、上述した本発明の蛍光体粒子群を含むものである。ここで、図２は、本発明の好ましい一例の発光装置１１を模式的に示す断面図である。図２に示す例の発光装置１１は、発光素子１２と波長変換部１３とを基本的に備え、波長変換部１３が複数の蛍光体粒子１を含む。この複数の蛍光体粒子１は、上述したような本発明の蛍光体粒子群を構成するものである。【００２９】
本発明の発光装置は、上述した長径を短径で割った値が１．０を超えて３．０以下である蛍光体粒子から６０％以上が構成される本発明の蛍光体粒子群を含む波長変換部を備えるものである。このような本発明の発光装置は、発光素子からの一次光を効率よく吸収し、高効率かつ優れた色再現性（ＮＴＳＣ比）、さらには良好な温度特性の白色光を得ることができる。【００３０】
本発明の発光装置１１に用いられる発光素子１２には、効率の観点から、窒化ガリウム（ＧａＮ）系半導体が用いられる。また本発明の発光装置１１における発光素子１２としては、ピーク波長が４３０〜４８０ｎｍの範囲の一次光を発するものが用いられる。ピーク波長が４３０ｎｍ未満の発光素子を用いた場合には、青色成分の寄与が小さくなり、演色性が悪くなり、実用的でないためであり、また、ピーク波長が４８０ｎｍを超える発光素子を用いた場合には、白色での明るさが低下し、実用的でないためである。効率性の観点からは、本発明の発光装置１１における発光素子１２は、４４０〜４７０ｎｍの範囲の一次光を発するものであることが好ましい。【００３１】
図２に示す例の本発明の発光装置１１において、波長変換部１３は、上述した本発明の蛍光体粒子群を含有し、発光素子１２から発せられる一次光の一部を吸収して、一次光の波長以上の長さの波長を有する二次光を発し得るものであれば、その媒質は特に制限されるものではない。媒質（透明樹脂）としては、たとえばエポキシ樹脂、シリコーン樹脂、尿素樹脂などを用いることができるが、これらに限定されるものではない。また、波長変換部１３は、本発明の効果を阻害しない範囲で、適宜のＳｉＯ2、ＴｉＯ2、ＺｒＯ2、Ａｌ2Ｏ3、Ｙ2Ｏ3などの添加剤を含有していても勿論よい。【００３２】
本発明の発光装置１１の波長変換部１３には、図２に示す例のように、上述した本発明の蛍光体粒子群以外の蛍光体粒子１４が含まれていても勿論よい。本発明の蛍光体粒子群以外に波長変換部１３に含まれ得る他の蛍光体粒子としては、特に制限されるものではないが、本発明の蛍光体粒子群は、緑色系発光蛍光体粒子により構成されているため、混色により白色光を呈する発光装置を実現し得る観点からは、下記一般式で表される２価のユーロピウム付活窒化物赤色系発光蛍光体の粒子が好適である。【００３３】
一般式：（ＭＩ1-fＥｕf）ＭＩＩＳｉＮ3
上記式中、ＭＩはアルカリ土類金属であり、Ｍｇ、Ｃａ、ＳｒおよびＢａから選ばれる少なくとも１種の元素を示す。また上記式中、ＭＩＩは３価の金属元素であり、Ａｌ、Ｇａ、Ｉｎ、Ｓｃ、Ｙ、Ｌａ、ＧｄおよびＬｕから選ばれる少なくとも１種の元素を示す。中でも、より一層高効率に赤色系を発光することができることから、ＭＩＩはＡｌ、ＧａおよびＩｎから選ばれる少なくとも１種の元素であることが好ましい。また上記式中、ｆの値は、０．００１≦ｆ≦０．１０であり、０．００５≦ｆ≦０．０５であるのが好ましい。ｆの値が０．００１未満であると、十分な明るさが得られない傾向にあり、ｆの値が０．１０を越えると、濃度消光などにより、明るさが大きく低下するという傾向にあるためである。【００３４】
このような２価のユーロピウム付活窒化物赤色系発光蛍光体としては、具体的には、Ｃａ0.99Ｅｕ0.01ＳｉＡｌＮ3、（Ｃａ0.97Ｍｇ0.02Ｅｕ0.01）（Ａｌ0.99Ｇａ0.01）ＳｉＮ3、（Ｃａ0.98Ｅｕ0.02）ＡｌＳｉＮ3、（Ｃａ0.97Ｓｒ0.01Ｅｕ0.02）（Ａｌ0.98Ｉｎ0.02）ＳｉＮ3、（Ｃａ0.999Ｅｕ0.001）ＡｌＳｉＮ3、（Ｃａ0.895Ｍｇ0.100Ｅｕ0.005）ＡｌＳｉＮ3、（Ｃａ0.79Ｓｒ0.20Ｅｕ0.01）ＡｌＳｉＮ3、（Ｃａ0.98Ｅｕ0.02）（Ａｌ0.95Ｇａ0.05）ＳｉＮ3などを挙げることができるが、勿論これらに限定されるものではない。【００３５】
なお、上述した２価のユーロピウム付活窒化物赤色系発光蛍光体を用いる場合、波長変換部１３における本発明の蛍光体粒子群との混合比率としては、特に制限されるものではないが、本発明の蛍光体粒子群に対し、重量比で１〜３５％の範囲内とすることが好ましく、５〜２５％の範囲内とすることがより好ましい。【００３６】
本発明の発光装置１１における波長変換部１３は、本発明の効果を阻害しない範囲で、上述した２価のユーロピウム付活窒化物赤色系発光蛍光体以外の、本発明の蛍光体粒子群以外の蛍光体粒子を含んでいても勿論よい。また、このような本発明の蛍光体粒子群、上述した２価のユーロピウム付活窒化物赤色系発光蛍光体以外の蛍光体粒子は、本発明の蛍光体粒子群および上述した２価のユーロピウム付活窒化物赤色系発光蛍光体に加え、さらに波長変換部１３に含まれていてもよい。【００３７】
本発明の発光装置１１は、従来公知の適宜の手法にて製造することができ、その製造方法は特に制限されるものではない。たとえば、媒質として熱硬化型のシリコーン樹脂製の封止材を用い、これに本発明の蛍光体粒子群（および必要に応じ本発明の蛍光体粒子群以外の蛍光体粒子）を混練し、発光素子１２を封止して成形して、製造する場合が例示される。【００３８】
以下、実施例および比較例を挙げて本発明をより詳細に説明するが、本発明はこれらに限定されるものではない。【００３９】
＜実施例１、比較例１＞
発光素子として、４５０ｎｍにピーク波長を有する窒化ガリウム（ＧａＮ）系半導体を用いた。波長変換部には、Ｅｕ0.05Ｓｉ11.50Ａｌ0.50Ｏ0.05Ｎ15.95（β型ＳｉＡｌＯＮ）（Ｄ５０値：７．８μｍ）なる組成を有する緑色系発光蛍光体粒子の粒子群であり、長径を短径で割った値が１．０を超えて３．０以下の粒子から８５％が構成されている蛍光体粒子群を用いた。この蛍光体粒子群は、酸素濃度を最適化することによって調製されたものである。なお、粒度分布測定装置としては、ＬＡ−９２０（堀場製作所製）を用いた。この蛍光体粒子群を、所定の割合にて媒質としての熱硬化型のシリコーン樹脂製の封止材中に分散させて分散し、発光素子を封止して、波長変換部を作製し、実施例１の発光装置を作製した。このようにして作製した実施例１の発光装置について、順電流（ＩＦ）２０ｍＡにて点灯し、発光装置からの光出力（光電流）を測定して、その特性（明るさ）を評価した。【００４０】
一方、Ｅｕ0.05Ｓｉ11.50Ａｌ0.50Ｏ0.05Ｎ15.95（β型ＳｉＡｌＯＮ）（Ｄ５０値：７．６μｍ）なる組成を有する緑色系発光蛍光体粒子の粒子群であり、長径を短径で割った値が１．０を超えて３．０以下の粒子から４０％が構成されている蛍光体粒子群を用いたこと以外は上述と同様にして、比較例１の発光装置を作製し、同様に特性を評価した。【００４１】
実施例１、比較例１の結果を表１に示す。表１から、実施例１の発光装置は、比較例１の発光装置と比較して、特性（明るさ）が優れていることが分かる。【００４２】
【表１】
2009008250.tif 000003
【００４３】
＜実施例２〜７、比較例２〜７＞
表２に示すような長径を短径で割った値が１．０を超えて３．０以下の粒子の割合（％）、Ｄ５０値および発光素子を用いたこと以外は実施例１と同様にして、それぞれ実施例２〜７、比較例２〜７の発光装置を作製した。実施例１と同様にして測定した特性（明るさ）の結果とともに、表２に示す。表２から、実施例２〜７の発光装置は、比較例２〜７の発光装置と比し、特性（明るさ）が優れていることが分かる。【００４４】
【表２】
2009008250.tif 000004
【００４５】
＜実施例８、比較例８＞
発光素子として、４６０ｎｍにピーク波長を有する窒化ガリウム（ＧａＮ）系半導体を用いた。波長変換部には、Ｅｕ0.01Ｓｉ11.80Ａｌ0.20Ｏ0.04Ｎ15.96（β型ＳｉＡｌＯＮ）（Ｄ５０値：１０．５μｍ）なる組成を有する緑色系発光蛍光体粒子の粒子群であり、長径を短径で割った値が１．０を超えて３．０以下の粒子から８５％が構成されている蛍光体粒子群と、（Ｃａ0.99Ｅｕ0.01）ＡｌＳｉＮ3（Ｄ５０値：９．３μｍ）なる組成を有する２価のユーロピウム付活窒化物赤色系発光蛍光体とを用いた。上記蛍光体粒子群は、合成時の温度プロファイルを最適化することによって調製されたものである。なお、粒度分布測定装置としては、ＬＡ−９２０（堀場製作所製）を用いた。この蛍光体粒子群および赤色系発光蛍光体を、所定の割合にて媒質としての熱硬化型のシリコーン樹脂製の封止材中に分散させて分散し、発光素子を封止して、波長変換部を作製し、実施例８の発光装置を作製した。【００４６】
一方、Ｅｕ0.05Ｓｉ11.50Ａｌ0.50Ｏ0.05Ｎ15.95（β型ＳｉＡｌＯＮ）（Ｄ５０値：７．６μｍ）なる組成を有する緑色系発光蛍光体粒子の粒子群であり、長径を短径で割った値が１．０を超えて３．０以下の粒子から４０％が構成されている蛍光体粒子群を用いたことは実施例８と同様にして、比較例８の発光装置を作製した。【００４７】
これら実施例８、比較例８の発光装置について、実施例１と同様にして特性（明るさ）の評価を行った。また、順電流（ＩＦ）２０ｍＡの条件にて点灯し、発光装置からの白色光をＭＣＰＤ−２０００（大塚電子社製）にて測定することで、Ｔｃ−ｄｕｖについても評価を行った。結果を表３に示す。表３から、実施例８の発光装置は、比較例８の発光装置と比較して、特性（明るさ）が優れていることが分かる。【００４８】
【表３】
2009008250.tif 000005
【００４９】
今回開示された実施の形態、実施例および比較例は全ての点で例示であって制限的なものではないと考えられるべきである。本発明の範囲は上記した説明ではなくて請求の範囲によって示され、請求の範囲と均等の意味および範囲内での全ての変更が含まれることが意図される。
【図１】
2009008250.tif 000006
【図２】
2009008250.tif 000007
【国際調査報告】
2009008250.tif 000008
2009008250.tif 000009
2009008250.tif 000010
2009008250.tif 000011